(57)【要約】【課題】吸着剤の脱落が殆ど無く、高負荷条件下においても十分な構造耐久性を有し、脱臭と集塵性能を備えたエアフィルター濾材及びエアフィルターをより少ない製造工程で製造する、又は使用する材料を減らすことにより、低コストで製造、提供することである。【解決手段】目付が４０〜１００ｇ／ｍ２の不織布に、粉末活性炭を１５〜８５ｇ／ｍ２担持した不織布層Ａと、エレクトレット加工された目付６〜４０ｇ／ｍ２で、５．３ｃｍ／ｓ時の単板圧損が１５Ｐａ以下である不織布層Ｂの少なくとも２層により構成されることを特徴とするエアフィルター濾材、及び当該エアフィルター濾材を用いたエアフィルター。【選択図】なし【特許請求の範囲】
【請求項１】
目付が４０〜１００ｇ／ｍ２の不織布に、粉末活性炭を１５〜８５ｇ／ｍ２担持した不織布層Ａと、エレクトレット加工された目付６〜４０ｇ／ｍ２で、５．３ｃｍ／ｓ時の単板圧損が１５Ｐａ以下である不織布層Ｂの少なくとも２層により構成されることを特徴とするエアフィルター濾材。
【請求項２】
不織布層ＡのＭＤ方向とＣＤ方向のガーレー剛軟度の平均値が１．５〜２０ｍＮであり、且つ、ＭＤ方向とＣＤ方向の引裂強度の平均値が１００〜６００ｍＮであることを特徴とする請求項１記載のエアフィルター濾材。
【請求項３】
請求項１又は２記載のエアフィルター濾材を用いてなるエアフィルター。
【発明の詳細な説明】
【技術分野】
【０００１】
本発明は、エアフィルター濾材及びエアフィルターに関するものである。さらに詳しくは、脱臭性能及び集塵性能の双方を有し、ビル、家屋などの一般室内、自動車、航空機内などにおける空気清浄化フィルターとして活用し得るエアフィルター濾材及びエアフィルターに関するものである。
【背景技術】
【０００２】
近年、東アジア内陸部の砂漠、乾燥地域からの砂塵（黄砂）や、ＰＭ２．５、スギ、ヒノキなどの花粉の飛散、また、インフルエンザ等のウィルスによる感染症の流行が健康へ及ぼす影響から、窓を開けた室内空気の換気に代わり、空気清浄機やエアコンを用いて室内空気を浄化、調温、調湿する生活環境が多く見られる。特に、家庭や職場、自動車などの空間の快適性向上の機能に対する市場要望は強く、空気浄化装置の普及が進んでいる。身近なものとしては家庭用空気清浄機や自動車のエアコンなどがあり、塵の捕集性能は大前提として持ちながら、かつ、脱臭性能やその他機能性を兼ね備えたエアフィルター濾材へのニーズが高まっている。
【０００３】
従来、脱臭機能を有するフィルター濾材の製造方法としては、通気性不織布の間に活性炭とバインダーを挟み込むことで形成する方法が一般に知られている（例えば、特許文献１）。この方法で得られた活性炭封入濾材は、濾材中に多くの活性炭を封入することが可能であるため、高い脱臭性能を有する濾材を製造可能であった。
【０００４】
しかしながら、当該活性炭封入濾材においては、フィルター加工工程や製品の搬送で封入活性炭の脱落が発生することがあり、通常、製品の脱臭性能に影響を及ぼす程の脱落はないものの、外観上、好ましくなかった。
【０００５】
活性炭脱落の少ない集塵脱臭エアフィルターとしては、例えば、特許文献２及び特許文献３に示すような活性炭添着不織布と集塵不織布の２層からなる濾材を用いたエアフィルターがあるが、濾材の剛性が十分でないために高負荷条件下でプリーツ構造を保持できない点が課題であった。また、これを解決する手段として、ホットメルトによるビード補強があるが、製造工程及び使用する材料が増えることでコストアップに繋がり、好ましくなかった。
【０００６】
従って、吸着剤の脱落が少なく、高負荷条件下においても十分な構造耐久性を有し、脱臭性能と集塵性能を備えたエアフィルターをより少ない製造工程で製造する、又は使用する材料を減らすことにより、低コストで製造し、提供することが求められていた。
【先行技術文献】
【特許文献】
【０００７】
【特許文献１】特開平１０−１６５７３１号公報
【特許文献２】特開２００２−２８４１４号公報
【特許文献３】特開２００９−２８７１８号公報
【発明の概要】
【発明が解決しようとする課題】
【０００８】
本発明は、前記要望に応え、従来における問題を解決し、以下の目的を達成することを課題とする。すなわち、吸着剤の脱落が殆ど無く、高負荷条件下においても十分な構造耐久性を有し、脱臭と集塵性能を備えたエアフィルター濾材及びエアフィルターをより少ない製造工程で製造する、又は使用する材料を減らすことにより、低コストで製造し、提供することである。
【課題を解決するための手段】
【０００９】
本発明に係る課題は、目付が４０〜１００ｇ／ｍ２の不織布に、粉末活性炭を１５〜８５ｇ／ｍ２担持した不織布層Ａと、エレクトレット加工された目付６〜４０ｇ／ｍ２で、５．３ｃｍ／ｓ時の単板圧損が１５Ｐａ以下である不織布層Ｂの少なくとも２層により構成されることを特徴とするエアフィルター濾材、及び当該エアフィルター濾材を用いたエアフィルターにより解決することができる。すなわち、本発明は以下の（Ｉ）〜（III）からなる。
【００１０】
（Ｉ）目付が４０〜１００ｇ／ｍ２の不織布に、粉末活性炭を１５〜８５ｇ／ｍ２担持した不織布層Ａと、エレクトレット加工された目付６〜４０ｇ／ｍ２で、５．３ｃｍ／ｓ時の単板圧損が１５Ｐａ以下である不織布層Ｂの二層からなることを特徴とするエアフィルター濾材。
【００１１】
（II）不織布層ＡのＭＤ方向とＣＤ方向のガーレー剛軟度の平均値が１．５〜２０ｍＮであり、且つ、ＭＤ方向とＣＤ方向の引裂強度の平均値が１００〜６００ｍＮであることを特徴とする上記（Ｉ）記載のエアフィルター濾材。
【００１２】
（III）上記（Ｉ）又は（II）記載のエアフィルター濾材を用いてなるエアフィルター。
【発明の効果】
【００１３】
本発明により、吸着剤の脱落が殆ど無く、高負荷条件下においても十分な構造耐久性を有し、脱臭と集塵性能を備えたエアフィルター濾材及びエアフィルターをより少ない製造工程で製造する、又は使用する材料を減らすことにより、低コストで製造し、提供することができる。
【発明を実施するための形態】
【００１４】
本発明のエアフィルター濾材及びエアフィルターについて、以下に詳細に説明する。なお、本発明はこれらの実施形態に限定されるものではない。
【００１５】
本発明のエアフィルター濾材は、不織布に粉末活性炭を担持した不織布層Ａと、エレクトレット加工不織布である不織布層Ｂの少なくとも２層により構成される。以下に不織布層Ａ及び不織布層Ｂについて説明する。
【００１６】
［不織布層Ａ］
本発明に係わる不織布層Ａに用いられる不織布（不織布ａ）は、ポリアミド系繊維、ポリエステル系繊維、ポリアルキレンパラオキシベンゾエート系繊維、ポリウレタン系繊維、ポリビニルアルコール系繊維、ポリ塩化ビニリデン系繊維、ポリ塩化ビニル系繊維、ポリアクリロニトリル系繊維、ポリオレフィン系繊維、フェノール系繊維等の合成繊維、ガラス繊維、金属繊維、アルミナ繊維、炭素繊維、活性炭素繊維等の無機繊維、木材パルプ、竹パルプ、麻パルプ、ケナフパルプ、藁パルプ、バガスパルプ、コットンリンターパルプ、木綿、羊毛、絹等の天然繊維、古紙再生パルプ、レーヨン等の再生セルロース繊維やコラーゲン等のタンパク質、アルギン酸、キチン、キトサン、澱粉等の多糖類等を原料とした再生繊維等、あるいは、これらの繊維に親水性や難燃性等の機能を付与した繊維等を単独又は組み合わせて使用することができる。
【００１７】
前記不織布ａの製造方法については特に制限はなく、目的・用途に応じて、乾式法、湿式抄造法、メルトブローン法、スパンボンド法、フラッシュ紡糸法、エアレイド法などで得られたウェブを水流交絡法、ニードルパンチ法、ステッチボンド法などの物理的方法、サーマルボンド法などの熱による接着方法、ケミカルボンド法やレジンボンド法などの接着剤による接着方法で強度を発現させる方法を適宜組み合わせて製造することができる。
【００１８】
前記不織布ａは、目付が４０〜１００ｇ／ｍ２であることが好ましく、より好ましくは５０〜８０ｇ／ｍ２である。目付が４０ｇ／ｍ２未満であると、濾材剛性が十分でなく、プリーツ加工したエアフィルター成型品を高負荷条件下で使用する場合にプリーツ構造に乱れが生じることがあり、１００ｇ／ｍ２超では、プリーツ加工適性の低下や、圧力損失（圧損）の上昇が起こることがあり、好ましくない。
【００１９】
本発明で使用する粉末活性炭について説明する。粉末活性炭の原料としては、ヤシ殻、石炭、木質、フェノール樹脂等の樹脂、古タイヤ等が挙げられる。これらの原料を加熱焼成することによって活性炭が得られる。活性炭に、薬剤やガスにより適宜賦活処理を施したり、酸性薬剤で適宜洗浄処理を施したりすることで、活性炭の細孔を発達させることができたり、吸着能力を向上させることができたりするため、より好ましい。ゼゴミル、ボールミル、ジェットミル等の粉砕機を使用して、活性炭を粉砕することで、粉末活性炭が得られる。粉末活性炭の平均粒子径Ｄ５０は、ＪＩＳ  Ｋ  １４７４に記載の方法に準じて測定され、１５０μｍ未満であることが好ましい。粉末活性炭の比表面積（ＢＥＴ法）は、５００〜２０００ｍ２／ｇであることが好ましい。これら粉末活性炭の不織布ａへの担持量は１５〜８５ｇ／ｍ２であり、好ましくは３０〜７０ｇ／ｍ２である。前記粉末活性炭の担持量が不織布ａに対し１５ｇ／ｍ２未満であると、脱臭性能が十分得られないことがあり、８５ｇ／ｍ２を超えると、活性炭脱落量が増加することがあり、好ましくない。
【００２０】
本発明においては、脱臭性能を強化する目的で粉末活性炭以外の脱臭剤を併用して用いても良く、具体的には、活性炭素繊維、備長炭、天然ゼオライト、合成ゼオライト、ハイシリカゼオライト、シリカ、活性アルミナ、活性白土、セピオライト、有機酸系化合物又はイオン交換樹脂などの吸着剤、鉄アスコルビン酸や鉄、コバルト又はマンガン等の金属フタロシアニン誘導体などの酵素系脱臭剤、酸化チタンや酸化亜鉛などの光触媒、マンガン系酸化物やペロブスカイト型触媒などの低温酸化触媒、炭化珪素、窒化珪素、珪酸カルシウム、アルミナ・シリカ系、ジルコニア系などの合成セラミクスや麦飯石、フェルソング石などの遠赤外線セラミクス、植物抽出成分に含まれる化合物であるカテキン、タンニン、フラボノイド等を用いた消臭剤などが挙げられる。これらの脱臭剤は必要に応じて複数のものを併用しても良く、また、これらの脱臭剤を複合化したハイブリッド脱臭剤としても良い。
【００２１】
なお、必要に応じて、本発明の趣旨を逸脱せず、他の性能を付加する目的において、抗菌、防カビ、抗ウィルス、抗アレルゲン、防虫、殺虫、消臭、芳香、感温、保温、蓄温、蓄熱、発熱、吸熱、防水、耐水、撥水、疎水、親水、除湿、調湿、吸湿、撥油、親油、油等の吸着、及び水や揮発性薬剤等の蒸散又は徐放等の各種機能を新たに付加しても良い。
【００２２】
本発明で使用するバインダー（接着剤）については、特に限定されるものではないが、水分散性バインダーとしては、例えば、ポリ（メタ）アクリル酸エステル類、ポリ酢酸ビニル、ポリ塩化ビニル、スチレン−アクリル樹脂、スチレン−ブタジエンラテックス等が挙げられ、水溶性バインダーとしては、例えば、ポリビニルアルコールやデンプン等が挙げられ、適宜、添着液の液性や加工適性が安定するものの中から最適なものを選定すれば良い。
【００２３】
不織布ａに粉末活性炭を担持させる方法としては、該不織布ａにできるだけ均一に含有させることができる方法であれば、特に制限はなく、溶液あるいは分散液として、不織布ａに含浸、塗工又はスプレー等の方法によって付与し、溶媒や分散媒を乾燥等の方法で除去して担持させる方法が例示される。また、不織布ａの原料となる樹脂や金属等に練り込み等の手段によって担持させる方法も挙げられる。さらに、上記方法以外に、湿式法における内添のように、不織布ａの製造工程において、原料繊維をシート化する工程で内添担持させる方法も挙げられる。
【００２４】
前記不織布層Ａは、ＭＤ方向とＣＤ方向のガーレー剛軟度の平均値が１．５〜２０ｍＮであることが好ましく、より好ましくは５〜１５ｍＮであり、且つ、ＭＤ方向とＣＤ方向の引裂強度の平均値が１００〜６００ｍＮであることが好ましい。不織布層Ａの該ガーレー剛軟度の平均値が１．５ｍＮ未満であると、濾材剛性が低いためにエアフィルター成型品を高負荷条件下で使用した場合にプリーツ構造の乱れが発生することがあり、２０ｍＮを超えると、逆に剛性が高いためにプリーツ加工適性が低下することがある。同様に、不織布層Ａの該引裂強度の平均値が１００ｍＮ未満であると、高負荷条件下でプリーツ構造の乱れが発生することがあり、６００ｍＮを超えると、プリーツ加工適性やエアフィルター組立時の加工性が低下することがある。
【００２５】
［不織布層Ｂ］
本発明に係わる不織布層Ｂに用いられる不織布（不織布ｂ）は、半永久的に電気分極を保持して外部に対して電気力を及ぼすエレクトレット（電石）からなることを特徴とし、特に限定されるものではないが、高い集塵性能を有し、且つ通気性に優れる特長があるため、メルトブローン製エレクトレットからなることが好ましい。
【００２６】
メルトブローン製エレクトレットは、一般に、ポリプロピレン又はポリプロピレン系共重合樹脂を主体とし、熱エレクトレット法又はエレクトロエレクトレット法などによってエレクトレット化されたメルトブローンフィルターであり、耐熱性の向上などを目的として上記の樹脂原料にステアリン酸アルミニウムなどの脂肪酸金属塩を適量添加する場合がある。
【００２７】
本発明に用いられる不織布層Ｂは、目付６〜４０ｇ／ｍ２であり、好ましくは１０〜３０ｇ／ｍ２である。不織布層Ｂの目付が６ｇ／ｍ２未満であると、物理強度に劣るため、プリーツ加工時に破れが発生することがあり、４０ｇ／ｍ２を超えると濾材の目詰まりが起こり易くなり、フィルター成型品のダスト保持量が低下することがあり、好ましくない。
【００２８】
前記不織布層Ｂは、ＪＩＳ  Ｂ  ９９０８に準じて測定される５．３ｃｍ／ｓ時の単板圧損が１５Ｐａ以下であり、好ましくは１０Ｐａ以下である。５．３ｃｍ／ｓ時の単板圧損が１５Ｐａを超えると、エアフィルター濾材及びエアフィルターの圧力損失が上昇することやダスト保持容量が低下することがあり、好ましくない。
【００２９】
［エアフィルター濾材及びエアフィルター］
本発明に係わるエアフィルター濾材の作製において、不織布層Ａと不織布層Ｂとを積層する方法として、部分的又は全体的に、ピンソニック法などによる融着、ホットメルトスプレー法やいわゆるシンター法等のホットメルトパウダー式ラミネート法などによる接着、ステッチボンド法などによる縫合又はニードルパンチ法やいわゆるスパンレース法等の水流交絡法などによる交絡などを施して、一体化する方法が例示される。
【００３０】
本発明におけるエアフィルター濾材の厚みは、特に限定されるものではないが、良好なプリーツ加工適性を得るためには、０．１〜１．４ｍｍであることが好ましく、０．３〜１．０ｍｍであることがより好ましい。エアフィルター濾材の厚みが０．１ｍｍよりも薄いと、物理強度に劣るため、プリーツ加工時に破れが発生することがあり、一方、１．４ｍｍよりも厚いと、プリーツ加工を施し難くなり、プリーツの山高さの不揃いや濾材の蛇行が起きる等して加工適性が低下することがある。
【００３１】
本発明のエアフィルター濾材は、特に限定されるものではないが、一般にはプリーツ加工が施されて、エアフィルターとして使用される。プリーツ加工とは、山谷状の折り加工であり、一定の通気面積に対してエアフィルター濾材の面積を増やすことができるため好ましい。なお、プリーツの形状に関しても特に限定されるものではなく、該エアフィルターの用途に合わせて適宜選択すればよい。
【００３２】
本発明のエアフィルター濾材及びエアフィルターは、一般住宅用や業務用、自動車や鉄道車輌用等といった様々な場面で使用される空調機、空気清浄機、掃除機、除湿機、乾燥機、加湿器、換気扇、熱交換装置等の各種空気処理装置に装着使用することにより、除塵や脱臭といった空気清浄効果が得られる。また、自然給排気のための外気流入口（通気口や窓等）に、本発明のエアフィルター濾材及びエアフィルターを用いてもよい。
【実施例】
【００３３】
以下に実施例を挙げて本発明を更に具体的に説明するが、本発明は、実施例に限定されるものでない。なお、実施例中の「％」及び「部」は特に断りのない限り、それぞれ「質量％」及び「質量部」を示す。
【００３４】
＜実施例１＞
（ａ）活性炭含有添着液母液の調製
水３５部に対し、粉末活性炭としてヤシ殻を原料としリン酸により処理されている「ＭＰ−１１（キャタラー製、固形分濃度５０％）」３５部、固形分濃度１００％のゼオライト系吸着剤７部、バインダーとして固形分濃度４７ｗｔ％のスチレン−アクリル共重合体分散液２０部、分散剤として固形分濃度４０ｗｔ％のポリアクリル酸系重合物分散液を０．９部加えて十分に混合し、活性炭含有添着液母液を調製した。
【００３５】
（ｂ）不織布層Ａの調製
単繊維繊度６．６ｄｔｅｘ、長さ３８ｍｍのポリエステル繊維８０％、単繊維繊度１．４ｄｔｅｘ、長さ３８ｍｍのポリエステル繊維２０％から成る６０ｇ／ｍ２のケミカルボンド不織布を不織布ａとして用い、（ａ）で得た活性炭含有添着液母液を適宜水で希釈した添着液に該ケミカルボンド不織布を含浸させ、１２０℃で乾燥させることで、粉末活性炭４０ｇ／ｍ２を担持した不織布層Ａを得た。
【００３６】
（ｃ）不織布層Ｂの選定
不織布層Ｂとして目付が１５ｇ／ｍ２、５．３ｃｍ／ｓ時の単板圧損が３Ｐａであるエレクトレット加工されたメルトブロー不織布を選定した。
【００３７】
（ｄ）エアフィルター濾材の作製
（ｂ）で作製した不織布層Ａと（ｃ）の不織布層Ｂとをウレタン系ホットメルトを用いたホットメルトスプレー法により接着することで、実施例１のエアフィルター濾材を得た。該エアフィルター濾材は、不織布層Ａ側をエアー流入側、不織布層Ｂをエアー流出側とした。
【００３８】
（ｅ）エアフィルターの作製
（ｄ）で作製したエアフィルター濾材を用いて折山高さ２７ｍｍのプリーツ加工を行い、山数３６山分の濾材の４辺に枠材を取り付け、長さ１８０ｍｍ、幅１８０ｍｍ、高さ２９ｍｍ、プリーツ間隔約５ｍｍのエアフィルターを作製した。
【００３９】
＜実施例２＞
実施例１の（ｂ）不織布層Ａの調製において、不織布ａとして同一繊維構成の４０ｇ／ｍ２のケミカルボンド不織布を用いた以外は実施例１と同様にしてエアフィルター濾材及びエアフィルターを作製した。
【００４０】
＜実施例３＞
実施例１の（ｂ）不織布層Ａの調製において、不織布ａとして同一繊維構成の１００ｇ／ｍ２のケミカルボンド不織布を用いた以外は実施例１と同様にしてエアフィルター濾材及びエアフィルターを作製した。
【００４１】
＜実施例４＞
実施例１の（ｂ）不織布層Ａの調製において、活性炭担持量を１５ｇ／ｍ２とした以外は実施例１と同様にしてエアフィルター濾材及びエアフィルターを作製した。
【００４２】
＜実施例５＞
実施例１の（ｂ）不織布層Ａの調製において、活性炭担持量を８５ｇ／ｍ２とした以外は実施例１と同様にしてエアフィルター濾材及びエアフィルターを作製した。
【００４３】
＜実施例６＞
実施例１の（ｃ）不織布層Ｂの選定において、目付が６ｇ／ｍ２、５．３ｃｍ／ｓ時の単板圧損が３Ｐａであるエレクトレット加工されたメルトブロー不織布を選定した以外は実施例１と同様にしてエアフィルター濾材及びエアフィルターを作製した。
【００４４】
＜実施例７＞
実施例１の（ｃ）不織布層Ｂの選定において、目付が４０ｇ／ｍ２、５．３ｃｍ／ｓ時の単板圧損が３Ｐａであるエレクトレット加工されたメルトブロー不織布を選定した以外は実施例１と同様にしてエアフィルター濾材及びエアフィルターを作製した。
【００４５】
＜実施例８＞
実施例１の（ｃ）不織布層Ｂの選定において、目付が１５ｇ／ｍ２、５．３ｃｍ／ｓ時の単板圧損が９Ｐａであるエレクトレット加工されたメルトブロー不織布を選定した以外は実施例１と同様にしてエアフィルター濾材及びエアフィルターを作製した。
【００４６】
＜実施例９＞
実施例１の（ｃ）不織布層Ｂの選定において、目付が１５ｇ／ｍ２、５．３ｃｍ／ｓ時の単板圧損が１５Ｐａであるエレクトレット加工されたメルトブロー不織布を選定した以外は実施例１と同様にしてエアフィルター濾材及びエアフィルターを作製した。
【００４７】
＜比較例１＞
実施例１の（ｂ）不織布層Ａの調製において、不織布ａとして同一繊維構成の３０ｇ／ｍ２のケミカルボンド不織布を用いた以外は実施例１と同様にしてエアフィルター濾材及びエアフィルターを作製した。
【００４８】
＜比較例２＞
実施例１の（ｂ）不織布層Ａの調製において、不織布ａとして同一繊維構成の１１０ｇ／ｍ２のケミカルボンド不織布を用いた以外は実施例１と同様にしてエアフィルター濾材及びエアフィルターを作製した。
【００４９】
＜比較例３＞
実施例１の（ｂ）不織布層Ａの調製において、活性炭担持量を１０ｇ／ｍ２とした以外は実施例１と同様にしてエアフィルター濾材及びエアフィルターを作製した。
【００５０】
＜比較例４＞
実施例１の（ｂ）不織布層Ａの調製において、活性炭担持量を９０ｇ／ｍ２とした以外は実施例１と同様にしてエアフィルター濾材及びエアフィルターを作製した。
【００５１】
＜比較例５＞
実施例１の（ｃ）不織布層Ｂの選定において、目付が４ｇ／ｍ２、５．３ｃｍ／ｓ時の単板圧損が３Ｐａであるエレクトレット加工されたメルトブロー不織布を選定した以外は実施例１と同様にしてエアフィルター濾材及びエアフィルターを作製した。
【００５２】
＜比較例６＞
実施例１の（ｃ）不織布層Ｂの選定において、目付が４５ｇ／ｍ２、５．３ｃｍ／ｓ時の単板圧損が３Ｐａであるエレクトレット加工されたメルトブロー不織布を選定した以外は実施例１と同様にしてエアフィルター濾材及びエアフィルターを作製した。
【００５３】
＜比較例７＞
実施例１の（ｃ）不織布層Ｂの選定において、目付が１５ｇ／ｍ２、５．３ｃｍ／ｓ時の単板圧損が２０Ｐａであるエレクトレット加工されたメルトブロー不織布を選定した以外は実施例１と同様にしてエアフィルター濾材及びエアフィルターを作製した。
【００５４】
＜比較例８＞
実施例１の（ｃ）不織布層Ｂの選定において、エレクトレット加工されていない目付が１５ｇ／ｍ２、５．３ｃｍ／ｓ時の単板圧損が３Ｐａであるメルトブロー不織布を選定した以外は実施例１と同様にしてエアフィルター濾材及びエアフィルターを作製した。
【００５５】
［評価］
上記で作製したエアフィルター濾材について、以下に示すように圧力損失、捕集効率、ダスト保持容量、脱臭性能、プリーツ加工適性（プリーツ加工耐性、プリーツ加工性）を評価した。また、作製したエアフィルターを用いて、高負荷条件下でのプリーツ構造耐久性、及び活性炭脱落量を評価した。
【００５６】
（試験１）圧損の測定
ＪＩＳ  Ｂ  ９９０８に準じて、（ｄ）で得られたエアフィルター濾材の圧損を風速５．３ｃｍ／秒にて測定し、下記の評価基準に基づき結果を判定した。
○：圧損が１２Ｐａ未満
△：圧損が１２Ｐａ以上２０Ｐａ未満
×：圧損が２０Ｐａ以上
なお、本発明においては△以上を実用レベルとした。
【００５７】
（試験２）捕集効率の測定
ＪＩＳ  Ｂ  ９９０８に準じて、（ｄ）で得られたエアフィルター濾材の０．３〜０．５μｍ粒径の大気塵の捕集効率を風速５．３ｃｍ／秒にて測定し、下記の評価基準に基づき結果を判定した。
○：捕集効率が５０％以上
△：捕集効率が２０％以上５０％未満
×：捕集効率が２０％未満
なお、本発明においては△以上を実用レベルとした。
【００５８】
（試験３）ダスト保持容量試験
ＪＩＳ  Ｂ  ９９０８に準じた試験装置を用い、ダスト保持容量（Ｄｕｓｔ  Ｈｏｌｄｉｎｇ  Ｃａｐａｃｉｔｙ、ＤＨＣ）を評価した。（ｄ）で得られたエアフィルター濾材を、ホルダーにセットした際の開口面積がそれぞれ１５ｃｍ×１５ｃｍとなるようにカットして検体とし、個々に試験した。風速１ｍ／秒にて、濾材エアー流入側（上流側）から、試験用ダストＪＩＳ１５種を７０ｍｇ／ｍ３の濃度にて負荷し、ダスト負荷前の初期の圧力損失から１００Ｐａ上昇するまでダストを負荷した。濾材が保持したダスト質量を測定し、単位面積当たりのダスト保持容量を算出し、下記の評価基準に基づき結果を判定した。
○：ダスト保持容量が１５ｇ／ｍ２以上
△：ダスト保持容量が８ｇ／ｍ２以上、１５ｇ／ｍ２未満
×：ダスト保持容量が８ｇ／ｍ２未満
なお、本発明においては△以上を実用レベルとした。
【００５９】
（試験４）脱臭性能の評価
アクリル樹脂製の筐体に１ｍ３／分のシロッコファン（試験時運転）を取り付けた簡易空気清浄化装置に、（ｄ）で得られたエアフィルター濾材をそれぞれ開口部が２１０ｍｍ×２９７ｍｍとなるよう装着し、日本電機工業会規格ＪＥＭ１４６７「家庭用空気清浄機」に準じて脱臭性能試験を実施した。なお、試験は１サイクル（タバコ燃焼本数５本）とし、総合除去率（％）＝（Ａ＋２Ｂ＋Ｃ）／４を算出した。ここでＡはアンモニアの除去率（％）、Ｂはアセトアルデヒドの除去率（％）、Ｃは酢酸の除去率（％）である。
測定結果を下記の判定基準に基づき判定した。
○：総合除去率が５０％以上
△：総合除去率が３５％以上５０％未満
×：総合除去率が３５％未満
なお、本発明においては△以上を実用レベルとした。
【００６０】
（試験５）プリーツ加工耐性の評価
プリーツ加工機を用い、（ｄ）で得られたエアフィルター濾材に２７ｍｍの山高さでプリーツ加工を施し、下記の判定基準に基づき濾材のプリーツ加工耐性（折加工耐性）を判定した。
○：折加工後の濾材に破れや層間剥離がなく、問題なく加工できる
×：折加工後の濾材に破れや層間剥離が見られる
なお、本発明においては○を実用レベルとした。
【００６１】
（試験６）プリーツ加工性の評価
試験５と同様の方法で、（ｅ）で得られたエアフィルター濾材３００ｍにプリーツ加工を施し、下記の判定基準に基づき濾材のプリーツ加工性（折加工性）を判定した。
○：濾材３００ｍの加工中に山高さ不揃いや蛇行の発生が無く、問題なく加工できる
△：濾材３００ｍの加工中に山高さ不揃いや蛇行が１回以上３回未満発生したが、加工条件調整により問題なく加工できる
×：濾材３００ｍの加工中に山高さ不揃いや蛇行が３回以上発生し、安定したプリーツ加工ができない
なお、本発明においては△以上を実用レベルとした。
【００６２】
（試験７）高負荷条件下での構造耐久性評価
ＪＩＳ  Ｂ  ９９０８に準じた試験装置を用い、（ｅ）で得られたエアフィルターに風速５．０ｍ／ｓにて通風した際のプリーツ構造を目視観察し、下記の判定基準に基づき結果を判定した。
◎：プリーツ間隔に乱れが見られない
○：折山間隔が３ｍｍ未満又は７ｍｍ以上となる箇所が１箇所以上３箇所未満見られる
△：折山間隔が３ｍｍ未満又は７ｍｍ以上となる箇所が３箇所以上６箇所未満見られる
×：折山間隔が３ｍｍ未満又は７ｍｍ以上となる箇所が６箇所以上見られる
なお、本評価では△以上を実用レベルとした。
【００６３】
（試験８）活性炭脱落試験
（ｅ）で得られたエアフィルターを、エアー流出側を下向きとした状態で高さ６０ｃｍから５回自然落下させ、エアフィルターから脱落した活性炭を回収して質量を測定し、下記の判断基準に基づき結果を判定した。
○：１ｍｇ未満
△：１ｍｇ以上３ｍｇ未満
×：３ｍｇ以上
なお、本発明では△以上を発明の対象とした。
【００６４】
実施例１〜９及び比較例１〜８について、濾材構成と上記試験１〜８を実施した結果を表１に示す。
【００６５】
【表１】
2018149522.tif 000002
【００６６】
表１から明らかなように、目付が４０〜１００ｇ／ｍ２の不織布に、粉末活性炭を１５〜８５ｇ／ｍ２担持した不織布層Ａと、エレクトレット加工された目付６〜４０ｇ／ｍ２で、５．３ｃｍ／ｓ時の単板圧損が１５Ｐａ以下である不織布層Ｂの少なくとも２層により構成された実施例１〜９のエアフィルター濾材と該エアフィルター濾材を用いてなる実施例１〜９のエアフィルターは、試験１〜８のいずれにおいても実用レベルの判定が得られた。
【００６７】
試験１及び３の結果から、実施例８及び９では、実施例１と比較して、エアフィルター濾材の圧損が高く、ダスト保持容量が低い結果となった。これは不織布層Ｂに単板圧損の高い不織布ｂを使用したことによると考えられ、不織布層Ｂに５．３ｃｍ／ｓ時の単板圧損が１５Ｐａ超の不織布ｂを使用した比較例７では、試験１及び３ともに本発明の実用レベルとならなかった。
【００６８】
試験２の結果から、不織布層Ｂにエレクトレット加工されていない不織布を用いた比較例８では実用レベルの捕集効率を得られなかった。また、不織布層Ｂに実施例１よりも目付が高い不織布ｂを使用した実施例７では、実施例１と比較して捕集効率が低い結果となった。理由は定かではないが、これは、使用した不織布層Ｂの繊維径が太く、目が粗いものであったことに拠ると考えられる。実施例７よりも目付の高い不織布ｂを使用した比較例６では、捕集効率が本発明の実用レベルとならなかった。
【００６９】
試験４の結果から、不織布層Ａの活性炭担持量を少なくした実施例４では、実施例１と比較して脱臭性能が低い結果となった。更に活性炭担持量を少なくした比較例３では、脱臭性能が本発明の実用レベルとならなかったことから、粉末活性炭は少なくとも実施例４程度担持することが望ましいと考えられる。
【００７０】
試験５の結果から、不織布層Ｂとして目付４ｇ／ｍ２の不織布ｂを用いた比較例５では、プリーツ加工時に濾材に折刃が当ることで不織布層Ｂ側に破れが発生することがあり、実用レベルとならなかった。
【００７１】
試験６の結果から、不織布層Ａに１００ｇ／ｍ２の不織布ａを使用した実施例３では実施例１よりも折加工性が劣る結果となり、１１０ｇ／ｍ２の不織布ａを使用した比較例２では実用レベルのプリーツ加工性が得られなかった。
【００７２】
試験７の結果から、不織布層Ａに４０ｇ／ｍ２の不織布ａを使用した実施例２では実施例１よりも高負荷条件下でのプリーツ構造耐久性が劣る結果となり、３０ｇ／ｍ２の不織布ａを使用した比較例１では実用レベルの耐久性が得られなかった。また、実施例４及び比較例３と実施例１の比較から、不織布層Ａの活性炭担持量が少ないほど、プリーツ構造耐久性が劣る傾向がみられた。これは、不織布ａへの活性炭担持量が少ないと、不織布層Ａの剛性が低下することに拠る可能性が考えられる。
【００７３】
試験８の結果から、不織布層Ａの活性炭担持量を実施例１より多くした実施例５では、活性炭脱落量が増加する傾向がみられ、活性炭担持量を９０ｇ／ｍ２とした比較例４では本発明で目指すレベルが得られなかった。ただし、比較例４の活性炭脱落量は３．４ｍｇ／個であり、実際の実用においては問題なく使用可能なレベルといえる。
【００７４】
＜実施例１０＞
実施例１の（ａ）活性炭含有添着液母液の調製において、バインダー添加量を４部とした以外は実施例１と同様にしてエアフィルター濾材及びエアフィルターを作製した。
【００７５】
＜実施例１１＞
実施例１の（ａ）活性炭含有添着液母液の調製において、バインダー添加量を６部とした以外は実施例１と同様にしてエアフィルター濾材及びエアフィルターを作製した。
【００７６】
＜実施例１２＞
実施例１の（ａ）活性炭含有添着液母液の調製において、バインダー添加量を２７部とした以外は実施例１と同様にしてエアフィルター濾材及びエアフィルターを作製した。
【００７７】
＜実施例１３＞
実施例１の（ａ）活性炭含有添着液母液の調製において、バインダー添加量を３０部とした以外は実施例１と同様にしてエアフィルター濾材及びエアフィルターを作製した。
【００７８】
＜実施例１４＞
実施例１の（ｂ）不織布層Ａの調製において、単繊維繊度６．６ｄｔｅｘ、長さ８ｍｍのポリエステル繊維８０％、単繊維繊度１．４ｄｔｅｘ、長さ８ｍｍのポリエステル繊維２０％から成る６０ｇ／ｍ２のケミカルボンド不織布を不織布ａとして用いた以外は実施例１と同様にしてエアフィルター濾材及びエアフィルターを作製した。
【００７９】
＜実施例１５＞
実施例１の（ｂ）不織布層Ａの調製において、単繊維径６．６ｄｔｅｘ、長さ１２ｍｍのポリエステル繊維８０％、単繊維径１．４ｄｔｅｘ、長さ１２ｍｍのポリエステル繊維２０％から成る６０ｇ／ｍ２のケミカルボンド不織布を不織布ａとして用いた以外は実施例１と同様にしてエアフィルター濾材及びエアフィルターを作製した。
【００８０】
＜実施例１６＞
実施例１の（ｂ）不織布層Ａの調製において、単繊維径６．６ｄｔｅｘ、長さ５１ｍｍのポリエステル繊維８０％、単繊維径１．４ｄｔｅｘ、長さ５１ｍｍのポリエステル繊維２０％から成る６０ｇ／ｍ２のケミカルボンド不織布を不織布ａとして用いた以外は実施例１と同様にしてエアフィルター濾材及びエアフィルターを作製した。
【００８１】
＜実施例１７＞
実施例１の（ｂ）不織布層Ａの調製において、単繊維径６．６ｄｔｅｘ、長さ５１ｍｍのポリエステル繊維７０％、単繊維径１．４ｄｔｅｘ、長さ５１ｍｍのポリエステル繊維３０％から成る６０ｇ／ｍ２のケミカルボンド不織布を不織布ａとして用いた以外は実施例１と同様にしてエアフィルター濾材及びエアフィルターを作製した。
【００８２】
［物性測定］
上記で作製した不織布層Ａについて、以下の方法でＭＤ方向及びＣＤ方向のガーレー剛軟度、引裂強度を測定し、ＭＤ方向とＣＤ方向の平均値を算出した。
【００８３】
（１）ガーレー剛軟度の測定
不織布層ＡをＭＤ方向８８ｍｍ長、ＣＤ方向２５ｍｍ巾、及びＭＤ方向２５ｍｍ巾、ＣＤ方向８８ｍｍ長にカットした試験片を用い、ＪＩＳ  Ｌ  １０８５に記載のガーレー剛軟度の試験方法にて、不織布層Ａの剛軟度を測定した。
【００８４】
（２）引裂強度の測定
不織布層ＡをＭＤ方向６３ｍｍ巾、ＣＤ方向１００ｍｍ長、及びＭＤ方向１００ｍｍ長、ＣＤ方向６３ｍｍ巾にカットした試験片を用い、ＪＩＳ  Ｌ  １０９６  ８．１７．４  Ｄ法（ペンジュラム法）に記載の方法にて、不織布層ＡのＭＤ方向及びＣＤ方向の引裂強度を測定した。
【００８５】
実施例１及び１０〜１７について、濾材構成と上記物性測定値、試験１〜８を実施した結果を表２に示す。
【００８６】
【表２】
2018149522.tif 000003
【００８７】
表２から明らかなように、不織布層Ａのガーレー剛軟度と引裂強度を様々に変えて得た実施例１０〜１７のエアフィルター濾材及びエアフィルターは、試験１〜８のいずれにおいても実用レベルの判定が得られた。
【００８８】
試験６の結果から、剛軟度２３ｍＮの不織布層Ａを用いた実施例１３及び引裂強度６５０ｍＮの不織布層Ａを用いた実施例１７は、実施例１と比較して折加工適性が劣る結果であった。実施例１３では剛軟度が高く、濾材の撓り性が劣っていたと考えられ、プリーツ加工時の折刃の動きにエアフィルター濾材が追従しきれずに、山高さ不揃いや蛇行の原因となった可能性がある。また、実施例１７では不織布層Ａに使用している不織布の繊維長が長かったことから引裂強度が高く、理由は定かではないが、折加工時に滑りが発生する等して折刃の動きにエアフィルター濾材が追従しきれず、山高さ不揃いや蛇行の原因となった可能性がある。
【００８９】
試験７の結果から、剛軟度１ｍＮの不織布層Ａを用いた実施例１０及び引裂強度８０ｍＮの不織布層Ａを用いた実施例１４は、実施例１と比較して高負荷条件下でのプリーツ構造耐久性が劣る結果であった。実施例１０では濾材の剛性が低いことが原因と考えられ、実施例１４では、不織布層Ａに使用している不織布の繊維長が短いことで引裂強度が低く、通風方向に対する強度が低めであったと考えられる。
【産業上の利用可能性】
【００９０】
本発明のエアフィルター濾材及びエアフィルターは、一般住宅用や業務用、自動車や鉄道車輌用等といった様々な場面で使用される空調機、空気清浄機、掃除機、除湿機、乾燥機、加湿器、換気扇、熱交換装置等の各種空気処理装置に利用することができる。また、自然給排気のための外気流入口（通気口や窓等）に利用することもできる。